(57)【要約】      （修正有）【課題】高効率及び長寿命を有する有機ＥＬデバイスを提供する。【解決手段】陽極と陰極との間に少なくとも１つの発光層を備える有機電界発光デバイスに関し、発光層は、ホスト及びリン光性ドーパントを含み、ホストは、多成分ホスト化合物からなり、多成分ホスト化合物のうち少なくとも第１のホスト化合物は、アリール基を含有する特定のビカルバゾール誘導体であり、第２のホスト化合物は、窒素含有ヘテロアリール基を含む特定のカルバゾール誘導体である。多成分ホスト化合物を使用する有機電界発光デバイスは、一成分ホスト化合物を使用するデバイスと比較して高効率及び長寿命を有する。【選択図】なし【特許請求の範囲】
【請求項１】
陽極と陰極との間に少なくとも１つの発光層を備える有機電界発光デバイスであって、前記発光層は、ホスト及びリン光性ドーパントを含み、前記ホストは、多成分ホスト化合物からなり、前記多成分ホスト化合物のうち少なくとも第１のホスト化合物は、アリール基を含有するビカルバゾール誘導体である以下の式１により表され、第２のホスト化合物は、窒素含有ヘテロアリール基を含むカルバゾール誘導体である以下の式２により表され、
【化１】
2020098917.tif 000037
式中、
Ａ１及びＡ２は、それぞれ独立して、置換もしくは非置換の（Ｃ６−Ｃ３０）アリール基を表し、前記Ａ１及びＡ２の置換（Ｃ６−Ｃ３０）アリール基の置換基は、それぞれ独立して、重水素、ハロゲン、カルボキシル基、ニトロ基、ヒドロキシル基、（Ｃ１〜Ｃ３０）アルキル基、ハロ（Ｃ１〜Ｃ３０）アルキル基、（Ｃ２〜Ｃ３０）アルケニル基、（Ｃ２〜Ｃ３０）アルキニル基、（Ｃ１〜Ｃ３０）アルコキシ基、（Ｃ１〜Ｃ３０）アルキルチオ基、（Ｃ３〜Ｃ３０）シクロアルキル基、（Ｃ３〜Ｃ３０）シクロアルケニル基、（Ｃ６〜Ｃ３０）アリールオキシ基、（Ｃ６〜Ｃ３０）アリールチオ基、非置換またはトリ（Ｃ６〜Ｃ３０）アリールシリル基で置換されている（Ｃ６〜Ｃ３０）アリール基、トリ（Ｃ１〜Ｃ３０）アルキルシリル基、トリ（Ｃ６〜Ｃ３０）アリールシリル基、ジ（Ｃ１〜Ｃ３０）アルキル（Ｃ６〜Ｃ３０）アリールシリル基、（Ｃ１〜Ｃ３０）アルキルジ（Ｃ６〜Ｃ３０）アリールシリル基、アミノ基、モノもしくはジ（Ｃ１〜Ｃ３０）アルキルアミノ基、モノもしくはジ（Ｃ６〜Ｃ３０）アリールアミノ基、（Ｃ１〜Ｃ３０）アルキル（Ｃ６〜Ｃ３０）アリールアミノ基、（Ｃ１〜Ｃ３０）アルキルカルボニル基、（Ｃ１〜Ｃ３０）アルコキシカルボニル基、（Ｃ６〜Ｃ３０）アリールカルボニル基、ジ（Ｃ６〜Ｃ３０）アリールボロニル基、ジ（Ｃ１〜Ｃ３０）アルキルボロニル基、（Ｃ１〜Ｃ３０）アルキル（Ｃ６〜Ｃ３０）アリールボロニル基、（Ｃ６〜Ｃ３０）アリール（Ｃ１〜Ｃ３０）アルキル基、及び（Ｃ１〜Ｃ３０）アルキル（Ｃ６〜Ｃ３０）アリール基からなる群から選択される少なくとも１つであり、
Ｘ１〜Ｘ１６は、それぞれ独立して、水素、重水素、ハロゲン、置換もしくは非置換の（Ｃ１−Ｃ３０）アルキル基、置換もしくは非置換の（Ｃ２−Ｃ３０）アルケニル基、置換もしくは非置換の（Ｃ２−Ｃ３０）アルキニル基、置換もしくは非置換の（Ｃ３−Ｃ３０）シクロアルキル基、置換もしくは非置換の（Ｃ６−Ｃ６０）アリール基、置換もしくは非置換の３〜３０員ヘテロアリール基、置換もしくは非置換のトリ（Ｃ１−Ｃ３０）アルキルシリル基、置換もしくは非置換のトリ（Ｃ６−Ｃ３０）アリールシリル基、置換もしくは非置換のジ（Ｃ１−Ｃ３０）アルキル（Ｃ６−Ｃ３０）アリールシリル基、または置換もしくは非置換のモノもしくはジ（Ｃ６−Ｃ３０）アリールアミノ基を表すか、あるいは、隣接する置換基間に連結して、窒素、酸素、及び硫黄から選択される少なくとも１個のヘテロ原子で炭素原子（複数可）が置換され得る、置換もしくは非置換の、単環式もしくは多環式の、（Ｃ３−Ｃ３０）脂環式環または芳香族環を形成し、
前記Ｘ１〜Ｘ１６の前記置換（Ｃ１−Ｃ３０）アルキル基、前記置換（Ｃ２−Ｃ３０）アルケニル基、前記置換（Ｃ２−Ｃ３０）アルキニル基、前記置換（Ｃ３−Ｃ３０）シクロアルキル基、前記置換（Ｃ６−Ｃ６０）アリール基、前記置換３〜３０員ヘテロアリール基、前記置換トリ（Ｃ１−Ｃ３０）アルキルシリル基、前記置換トリ（Ｃ６−Ｃ３０）アリールシリル基、前記置換ジ（Ｃ１−Ｃ３０）アルキル（Ｃ６−Ｃ３０）アリールシリル基、前記置換モノもしくはジ（Ｃ６−Ｃ３０）アリールアミノ基、及び前記置換された単環式もしくは多環式の、（Ｃ３−Ｃ３０）脂環式環または芳香族環の置換基は、それぞれ独立して、重水素、ハロゲン、カルボキシル基、ニトロ基、ヒドロキシル基、（Ｃ１〜Ｃ３０）アルキル基、ハロ（Ｃ１〜Ｃ３０）アルキル基、（Ｃ２〜Ｃ３０）アルケニル基、（Ｃ２〜Ｃ３０）アルキニル基、（Ｃ１〜Ｃ３０）アルコキシ基、（Ｃ１〜Ｃ３０）アルキルチオ基、（Ｃ３〜Ｃ３０）シクロアルキル基、（Ｃ３〜Ｃ３０）シクロアルケニル基、３〜７員ヘテロシクロアルキル基、（Ｃ６〜Ｃ３０）アリールオキシ基、（Ｃ６〜Ｃ３０）アリールチオ基、非置換または（Ｃ６〜Ｃ３０）アリール基で置換されている３〜３０員ヘテロアリール基、非置換または３〜３０員ヘテロアリール基、もしくはトリ（Ｃ６〜Ｃ３０）アリールシリル基で置換されている（Ｃ６〜Ｃ３０）アリール基、トリ（Ｃ１〜Ｃ３０）アルキルシリル基、トリ（Ｃ６〜Ｃ３０）アリールシリル基、ジ（Ｃ１〜Ｃ３０）アルキル（Ｃ６〜Ｃ３０）アリールシリル基、（Ｃ１〜Ｃ３０）アルキルジ（Ｃ６〜Ｃ３０）アリールシリル基、アミノ基、モノもしくはジ（Ｃ１〜Ｃ３０）アルキルアミノ基、モノもしくはジ（Ｃ６〜Ｃ３０）アリールアミノ基、（Ｃ１〜Ｃ３０）アルキル（Ｃ６〜Ｃ３０）アリールアミノ基、（Ｃ１〜Ｃ３０）アルキルカルボニル基、（Ｃ１〜Ｃ３０）アルコキシカルボニル基、（Ｃ６〜Ｃ３０）アリールカルボニル基、ジ（Ｃ６〜Ｃ３０）アリールボロニル基、ジ（Ｃ１〜Ｃ３０）アルキルボロニル基、（Ｃ１〜Ｃ３０）アルキル（Ｃ６〜Ｃ３０）アリールボロニル基、（Ｃ６〜Ｃ３０）アリール（Ｃ１〜Ｃ３０）アルキル基、及び（Ｃ１〜Ｃ３０）アルキル（Ｃ６〜Ｃ３０）アリール基からなる群から選択される少なくとも１つであり、
Ｍａは、置換もしくは非置換の窒素含有５〜３０員ヘテロアリール基を表し、
Ｌａは、単結合、または置換もしくは非置換の（Ｃ６−Ｃ３０）アリーレン基を表し、
Ｘａ〜Ｘｈは、それぞれ独立して、水素、重水素、ハロゲン、シアノ基、置換もしくは非置換の（Ｃ１−Ｃ３０）アルキル基、置換もしくは非置換の（Ｃ２−Ｃ３０）アルケニル基、置換もしくは非置換の（Ｃ２−Ｃ３０）アルキニル基、置換もしくは非置換の（Ｃ３−Ｃ３０）シクロアルキル基、置換もしくは非置換の（Ｃ６−Ｃ６０）アリール基、フリル、チオフェニル、ピロリル、イミダゾリル、ピラゾリル、チアゾリル、チアジアゾリル、イソチアゾリル、イソオキサゾリル、オキサゾリル、オキサジアゾリル、トリアジニル、テトラジニル、トリアゾリル、テトラゾリル、フラザニル、ピリジル、ピラジニル、ピリミジニル、ピリダジニル、ベンゾフラニル、ベンゾチオフェニル、イソベンゾフラニル、ジベンゾフラニル、ジベンゾチオフェニル、ベンゾイミダゾリル、ベンゾチアゾリル、ベンゾイソチアゾリル、ベンゾイソオキサゾリル、ベンゾオキサゾリル、イソインドリル、インドリル、インダゾリル、ベンゾチアジアゾリル、キノリル、イソキノリル、シンノリニル、キナゾリニル、キノキサリニル、フェノキサジニル、フェナントリジニル及びベンゾジオキソリルからなる群から選択される置換もしくは非置換の３〜３０員ヘテロアリール基、置換もしくは非置換のトリ（Ｃ１−Ｃ３０）アルキルシリル基、置換もしくは非置換のトリ（Ｃ６−Ｃ３０）アリールシリル基、置換もしくは非置換のジ（Ｃ１−Ｃ３０）アルキル（Ｃ６−Ｃ３０）アリールシリル基、または置換もしくは非置換のモノもしくはジ（Ｃ６−Ｃ３０）アリールアミノ基を表すか、あるいは、隣接する置換基間に連結して、窒素、酸素、及び硫黄から選択される少なくとも１個のヘテロ原子で炭素原子（複数可）の環が置換され得る、置換もしくは非置換の、単環式もしくは多環式の、（Ｃ３−Ｃ３０）脂環式環または芳香族環を形成し、
縮合芳香族環または芳香族複素環は、（Ｃ１−Ｃ１０）アルキル基または（Ｃ６−Ｃ１５）アリール基でさらに置換され得る、ベンゼン、インデン、ベンゾフラン、及びベンゾチオフェンからなる群から選択され、
前記ヘテロアリール基は、Ｂ、Ｎ、Ｏ、Ｓ、Ｐ（＝Ｏ）、Ｓｉ、及びＰから選択される少なくとも１個のヘテロ原子を含有し、
ただし、前記第１のホスト化合物が
【化２】
2020098917.tif 000038
であるとき、前記第２のホスト化合物は、
【化３】
2020098917.tif 000039
ではない、有機電界発光デバイス。
【請求項２】
式１の前記化合物は、以下の式３、４、５、または６により表され、
【化４】
2020098917.tif 000040
式中、
Ａ１及びＡ２は、それぞれ独立して、置換もしくは非置換の（Ｃ６−Ｃ３０）アリール基を表し、
Ｘ１〜Ｘ１６は、それぞれ独立して、水素、重水素、ハロゲン、置換もしくは非置換の（Ｃ１−Ｃ３０）アルキル基、置換もしくは非置換の（Ｃ２−Ｃ３０）アルケニル基、置換もしくは非置換の（Ｃ２−Ｃ３０）アルキニル基、置換もしくは非置換の（Ｃ３−Ｃ３０）シクロアルキル基、置換もしくは非置換の（Ｃ６−Ｃ６０）アリール基、置換もしくは非置換の３〜３０員ヘテロアリール基、置換もしくは非置換のトリ（Ｃ１−Ｃ３０）アルキルシリル基、置換もしくは非置換のトリ（Ｃ６−Ｃ３０）アリールシリル基、置換もしくは非置換のジ（Ｃ１−Ｃ３０）アルキル（Ｃ６−Ｃ３０）アリールシリル基、または置換もしくは非置換のモノもしくはジ（Ｃ６−Ｃ３０）アリールアミノ基を表すか、あるいは、隣接する置換基間に連結して、窒素、酸素、及び硫黄から選択される少なくとも１個のヘテロ原子で炭素原子（複数可）の環が置換され得る、置換もしくは非置換の、単環式もしくは多環式の、（Ｃ３−Ｃ３０）脂環式環または芳香族環を形成する、請求項１に記載の有機電界発光デバイス。
【請求項３】
式２の前記化合物は、以下の式８、または９により表され、
【化５】
2020098917.tif 000041
式中、
Ｖ及びＷは、それぞれ独立して、単結合、ＣＲ１６Ｒ１７、Ｓ、またはＯを表すが、ただし、Ｖ及びＷの両方が単結合を表すことはないことを条件とし、
Ａ２は、置換もしくは非置換の（Ｃ６−Ｃ３０）アリール基を表し、ＸｎまたはＸｏに結合していてもよく、
Ｌ３は、置換もしくは非置換の（Ｃ６−Ｃ６０）アリーレン基を表し、Ｌ４は、単結合、または置換もしくは非置換の（Ｃ６−Ｃ６０）アリーレン基を表し、
Ｘｉは、水素、重水素、ハロゲン、シアノ基、置換もしくは非置換の（Ｃ１−Ｃ３０）アルキル基、置換もしくは非置換の（Ｃ２−Ｃ３０）アルケニル基、置換もしくは非置換の（Ｃ２−Ｃ３０）アルキニル基、置換もしくは非置換の（Ｃ３−Ｃ３０）シクロアルキル基、置換もしくは非置換の（Ｃ６−Ｃ６０）アリール基、置換もしくは非置換の３〜３０員ヘテロアリール基、置換もしくは非置換のトリ（Ｃ１−Ｃ３０）アルキルシリル基、置換もしくは非置換のトリ（Ｃ６−Ｃ３０）アリールシリル基、置換もしくは非置換のジ（Ｃ１−Ｃ３０）アルキル（Ｃ６−Ｃ３０）アリールシリル基、または置換もしくは非置換のモノもしくはジ（Ｃ６−Ｃ３０）アリールアミノ基を表すか、あるいは、隣接する置換基間に連結して、窒素、酸素、及び硫黄から選択される少なくとも１個のヘテロ原子で炭素原子（複数可）の環が置換され得る、置換もしくは非置換の、単環式もしくは多環式の、（Ｃ３−Ｃ３０）脂環式環または芳香族環を形成し、
Ｘｊ〜Ｘｚは、それぞれ独立して、水素、重水素、ハロゲン、シアノ基、カルボキシル基、ニトロ基、ヒドロキシル基、置換もしくは非置換の（Ｃ１−Ｃ３０）アルキル基、置換もしくは非置換の（Ｃ３−Ｃ３０）シクロアルキル基、置換もしくは非置換の（Ｃ３−Ｃ３０）シクロアルケニル基、置換もしくは非置換の３〜７員ヘテロシクロアルキル基、置換もしくは非置換の（Ｃ６−Ｃ６０）アリール基、置換もしくは非置換の３〜３０員ヘテロアリール基、−ＮＲ５Ｒ６、または−ＳｉＲ７Ｒ８Ｒ９を表すか、あるいは、隣接する置換基間に連結して、窒素、酸素、及び硫黄から選択される少なくとも１個のヘテロ原子で炭素原子（複数可）の環が置換され得る、置換もしくは非置換の、単環式もしくは多環式の、（Ｃ３−Ｃ３０）脂環式環または芳香族環を形成し、
Ｍａ、Ｌａ、Ｘａ、Ｘｂ、及びＸｅ〜Ｘｈは、式２に定義されたとおりであり、
Ｒ５〜Ｒ９は、それぞれ独立して、水素、重水素、ハロゲン、シアノ基、カルボキシル基、ニトロ基、ヒドロキシル基、置換もしくは非置換の（Ｃ１−Ｃ３０）アルキル基、置換もしくは非置換の（Ｃ３−Ｃ３０）シクロアルキル基、置換もしくは非置換の（Ｃ３−Ｃ３０）シクロアルケニル基、置換もしくは非置換の３〜７員ヘテロシクロアルキル基、置換もしくは非置換の（Ｃ６−Ｃ６０）アリール基、または置換もしくは非置換の３〜３０員ヘテロアリール基を表すか、あるいは、隣接する置換基間に連結して、窒素、酸素、及び硫黄から選択される少なくとも１個のヘテロ原子で炭素原子（複数可）の環が置換され得る、置換もしくは非置換の、単環式もしくは多環式の、（Ｃ３−Ｃ３０）脂環式環または芳香族環を形成し、
Ｒ１６及びＲ１７は、それぞれ独立して、水素、重水素、ハロゲン、シアノ基、カルボキシル基、ニトロ基、ヒドロキシル基、置換もしくは非置換の（Ｃ１−Ｃ３０）アルキル基、置換もしくは非置換の（Ｃ３−Ｃ３０）シクロアルキル基、置換もしくは非置換の（Ｃ３−Ｃ３０）シクロアルケニル基、置換もしくは非置換の３〜７員ヘテロシクロアルキル基、置換もしくは非置換の（Ｃ６−Ｃ６０）アリール基、または置換もしくは非置換の３〜３０員ヘテロアリール基を表し、
Ｒ１５は、水素、重水素、ハロゲン、シアノ基、カルボキシル基、ニトロ基、ヒドロキシル基、置換もしくは非置換の（Ｃ１−Ｃ３０）アルキル基、置換もしくは非置換の（Ｃ３−Ｃ３０）シクロアルキル基、置換もしくは非置換の（Ｃ３−Ｃ３０）シクロアルケニル基、置換もしくは非置換の３〜７員ヘテロシクロアルキル基、置換もしくは非置換の（Ｃ６−Ｃ６０）アリール基、または置換もしくは非置換の３〜３０員ヘテロアリール基を表す、請求項１に記載の有機電界発光デバイス。
【請求項４】
式２中のＬａは、単結合を表すか、または以下の式１０〜１９から選択される１つにより表され、
【化６】
2020098917.tif 000042
式中、
Ｘｉ〜Ｘｐは、それぞれ独立して、水素、重水素、ハロゲン、シアノ基、置換もしくは非置換の（Ｃ１−Ｃ３０）アルキル基、置換もしくは非置換の（Ｃ２−Ｃ３０）アルケニル基、置換もしくは非置換の（Ｃ２−Ｃ３０）アルキニル基、置換もしくは非置換の（Ｃ３−Ｃ３０）シクロアルキル基、置換もしくは非置換の（Ｃ６−Ｃ６０）アリール基、置換もしくは非置換の３〜３０員ヘテロアリール基、置換もしくは非置換のトリ（Ｃ１−Ｃ３０）アルキルシリル基、置換もしくは非置換のトリ（Ｃ６−Ｃ３０）アリールシリル基、置換もしくは非置換のジ（Ｃ１−Ｃ３０）アルキル（Ｃ６−Ｃ３０）アリールシリル基、または置換もしくは非置換のモノもしくはジ（Ｃ６−Ｃ３０）アリールアミノ基を表すか、あるいは、隣接する置換基間に連結して、窒素、酸素、及び硫黄から選択される少なくとも１個のヘテロ原子で炭素原子（複数可）の環が置換され得る、置換もしくは非置換の、単環式もしくは多環式の、（Ｃ３−Ｃ３０）脂環式環または芳香族環を形成する、請求項１に記載の有機電界発光デバイス。
【請求項５】
式２中のＭａは、ピロリル、イミダゾリル、ピラゾリル、トリアジニル、テトラジニル、トリアゾリル、テトラゾリル、ピリジル、ピラジニル、ピリミジニル、及びピリダジニルからなる群から選択される単環系ヘテロアリール基か、またはベンゾイミダゾリル、イソインドリル、インドリル、インダゾリル、ベンゾチアジアゾリル、キノリル、イソキノリル、シンノリニル、キナゾリニル、ナフチリジニル、キノキサリニル、カルバゾリル、及びフェナントリジニルからなる群から選択される縮合環系ヘテロアリール基である、請求項１に記載の有機電界発光デバイス。
【請求項６】
式１中のＡ１及びＡ２は、それぞれ独立して、フェニル、ビフェニル、テルフェニル、ナフチル、フルオレニル、フェナントレニル、アントラセニル、インデニル、トリフェニレニル、ピレニル、テトラセニル、ペリレニル、クリセニル、ナフタセニル、またはフルオランテニルを表す、請求項１に記載の有機電界発光デバイス。
【請求項７】
式２中のＸａ〜Ｘｈは、それぞれ独立して、水素、シアノ基、非置換もしくはトリ（Ｃ６−Ｃ１０）アリールシリル基で置換されている（Ｃ６−Ｃ１５）アリール基、または非置換もしくは（Ｃ６−Ｃ１２）アリール基で置換されている１０〜２０員ヘテロアリール基（ここで、前記１０〜２０員ヘテロアリール基はフリル、チオフェニル、ピロリル、イミダゾリル、ピラゾリル、チアゾリル、チアジアゾリル、イソチアゾリル、イソオキサゾリル、オキサゾリル、オキサジアゾリル、トリアジニル、テトラジニル、トリアゾリル、テトラゾリル、フラザニル、ピリジル、ピラジニル、ピリミジニル、ピリダジニル、ベンゾフラニル、ベンゾチオフェニル、イソベンゾフラニル、ジベンゾフラニル、ジベンゾチオフェニル、ベンゾイミダゾリル、ベンゾチアゾリル、ベンゾイソチアゾリル、ベンゾイソオキサゾリル、ベンゾオキサゾリル、イソインドリル、インドリル、インダゾリル、ベンゾチアジアゾリル、キノリル、イソキノリル、シンノリニル、キナゾリニル、キノキサリニル、フェノキサジニル、フェナントリジニル及びベンゾジオキソリルからなる群から選択される）を表すか、あるいは、隣接する置換基間に連結して、置換もしくは非置換のベンゼン、置換もしくは非置換のインドール、置換もしくは非置換のインデン、置換もしくは非置換のベンゾフラン、または置換もしくは非置換のベンゾチオフェンを形成する、請求項１に記載の有機電界発光デバイス。
【請求項８】
式１中のＸ１〜Ｘ１６としての前記トリアリールシリルは、トリフェニルシリルである、請求項１に記載の有機電界発光デバイス。
【請求項９】
式１により表される前記化合物は、以下の化合物からなる群から選択される、請求項１に記載の有機電界発光デバイ:
【化７−１】
2020098917.tif 000043
【化７−２】
2020098917.tif 000044
【化７−３】
2020098917.tif 000045
【化７−４】
2020098917.tif 000046
【化７−５】
2020098917.tif 000047
【化７−６】
2020098917.tif 000048
【化７−７】
2020098917.tif 000049
【化７−８】
2020098917.tif 000050
【化７−９】
2020098917.tif 000051
【化７−１０】
2020098917.tif 000052
【化７−１１】
2020098917.tif 000053
【化７−１２】
2020098917.tif 000054
【化７−１３】
2020098917.tif 000055
【化７−１４】
2020098917.tif 000056
【化７−１５】
2020098917.tif 000057
【化７−１６】
2020098917.tif 000058
【化７−１７】
2020098917.tif 000059
【化７−１８】
2020098917.tif 000060
【化７−１９】
2020098917.tif 000061
【化７−２０】
2020098917.tif 000062
【化７−２１】
2020098917.tif 000063
【化７−２２】
2020098917.tif 000064
【化７−２３】
2020098917.tif 000065
【化７−２４】
2020098917.tif 000066
【化７−２５】
2020098917.tif 000067
【請求項１０】
式２により表される前記化合物は、以下の化合物からなる群から選択される、請求項１に記載の有機電界発光デバイス:
【化８−１】
2020098917.tif 000068
【化８−２】
2020098917.tif 000069
【化８−３】
2020098917.tif 000070
【化８−４】
2020098917.tif 000071
【化８−５】
2020098917.tif 000072
【化８−６】
2020098917.tif 000073
【化８−７】
2020098917.tif 000074
【化８−８】
2020098917.tif 000075
【化８−９】
2020098917.tif 000076
【化８−１０】
2020098917.tif 000077
【化８−１１】
2020098917.tif 000078
【化８−１２】
2020098917.tif 000079
【発明の詳細な説明】
【技術分野】
【０００１】
本発明は、多成分ホスト材料及びそれを含む有機電界発光デバイスに関する。
【背景技術】
【０００２】
電界発光（ＥＬ）デバイスは、より広い視覚野、より高いコントラスト比、及びより速い反応時間を提供するという利点を有する自発光デバイスである。有機ＥＬデバイスは、発光層を形成するための材料として芳香族ジアミン小分子及びアルミニウム錯体を使用することにより、Ｅａｓｔｍａｎ  Ｋｏｄａｋによって初めて開発された（Ａｐｐｌ．Ｐｈｙｓ．Ｌｅｔｔ．５１，９１３，１９８７参照）。
【０００３】
有機ＥＬデバイスは、有機発光材料内への電荷の注入により電気エネルギーを光に変化させるものであり、陽極、陰極、及び２つの電極間に形成された有機層を一般的に備える。有機ＥＬデバイスの有機層は、正孔注入層（ＨＩＬ）、正孔輸送層（ＨＴＬ）、電子阻止層（ＥＢＬ）、発光層（ＥＭＬ）（ホスト及びドーパント材料を含有する）、電子緩衝層、正孔阻止層（ＨＢＬ）、電子輸送層（ＥＴＬ）、電子注入層（ＥＩＬ）などから構成され得、有機層内に使用される材料は、機能に応じて、正孔注入材料、正孔輸送材料、電子阻止材料、発光材料、電子緩衝材料、正孔阻止材料、電子輸送材料、電子注入材料などに分類され得る。有機ＥＬデバイス内では、陽極からの正孔及び陰極からの電子が、電荷の注入によって発光層内に注入され、高いエネルギーを有する励起子が、正孔と電子との再結合によって生成される。このエネルギーによって有機発光化合物は励起状態に移動し、有機発光化合物が励起状態から基底状態に戻るとエネルギーから変化する光を発する。
【０００４】
有機ＥＬデバイス内の発光効率を決定する最も重要な要素は、発光材料である。発光材料は、以下の特徴：高い量子効率、電子及び正孔の高い移動度、均一な層の形成能、ならびに安定性を有する必要がある。発光材料は、発光色により青色発光材料、緑色発光材料、及び赤色発光材料に分類され、黄色発光材料または橙色発光材料をさらに含む。さらに、発光材料は、機能性の側面でホスト材料及びドーパント材料に分類される。近年、高い有効性及び長い動作寿命を有する有機ＥＬデバイスの開発が急務である。特に、中型及び大型のＯＬＥＤパネルに必要とされるＥＬ特性を考慮すると、従来の発光材料と比べて非常に優れた発光材料の開発は急を要する。このためにホスト材料は、好ましくは、固体状態の溶媒及びエネルギー伝達物質として、真空下で堆積するために高純度及び好適な分子量を有するべきである。さらに、ホスト材料は、熱安定性、長寿命を提供するための高い電気化学的安定性、非晶質の薄いフィルムの容易な形成能、隣接する層との良好な接着性、及び層間で移動がないことを保証するために、高いガラス遷移温度及び熱分解温度を有する必要がある。
【０００５】
ドーパント／ホスト材料の混合システムが、色純度、発光効率、及び安定性を改善するために発光材料として使用され得る。概して、最も優れたＥＬ特性を有するデバイスは発光層を備え、ドーパントがホスト上にドープされる。ホスト材料は発光デバイスの効率及び性能に大幅に影響するため、ドーパント／ホスト材料システムが使用される場合、ホスト材料の選択は重要である。
【０００６】
国際公開第２０１３／１６８６８８  Ａ１号、日本国特許第３１３９３２１号、韓国特許第１０−１１７０６６６号、韓国特許出願公開第１０−２０１２−００１３１７３号、及び国際公開第２０１３／１１２５５７  Ａ１号は、ドーパント／ホスト材料システムを含む有機ＥＬデバイスを開示する。上記の文献は、カルバゾール−カルバゾール骨格を有する１つのホスト成分を使用する、すなわち、カバゾール（ｃａｂａｚｏｌｅ）骨格を有するホストを第２及び第３のホストから除外する。
【０００７】
本発明者らは、アリール基を含有する特定のビカルバゾール誘導体と、窒素含有ヘテロアリール基を含む特定のカルバゾール誘導体とを有する多成分ホスト化合物を使用する有機ＥＬデバイスが、発光層内に一成分ホスト化合物を使用する場合と比較して高効率及び長寿命を有することを見出した。
【発明の概要】
【０００８】
本発明の目的は、高効率及び長寿命を有する有機ＥＬデバイスを提供することである。
【課題を解決するための手段】
【０００９】
上記の目的は、陽極と陰極との間に少なくとも１つの発光層を備える有機電界発光デバイスによって達成され得、発光層は、ホスト及びリン光性ドーパントを含み、ホストは、多成分ホスト化合物からなり、多成分ホスト化合物のうち少なくとも第１のホスト化合物は、アリール基を含有する特定のビカルバゾール誘導体である以下の式１により表され、第２のホスト化合物は、窒素含有ヘテロアリール基を含む特定のカルバゾール誘導体である以下の式２により表され、
【００１０】
【化１】
2020098917.tif 000002
【００１１】
式中、
Ａ１及びＡ２は、それぞれ独立して、置換もしくは非置換の（Ｃ６−Ｃ３０）アリール基を表し、
Ｘ１〜Ｘ１６は、それぞれ独立して、水素、重水素、ハロゲン、シアノ基、置換もしくは非置換の（Ｃ１−Ｃ３０）アルキル基、置換もしくは非置換の（Ｃ２−Ｃ３０）アルケニル基、置換もしくは非置換の（Ｃ２−Ｃ３０）アルキニル基、置換もしくは非置換の（Ｃ３−Ｃ３０）シクロアルキル基、置換もしくは非置換の（Ｃ６−Ｃ６０）アリール基、置換もしくは非置換の３〜３０員ヘテロアリール基、置換もしくは非置換のトリ（Ｃ１−Ｃ３０）アルキルシリル基、置換もしくは非置換のトリ（Ｃ６−Ｃ３０）アリールシリル基、置換もしくは非置換のジ（Ｃ１−Ｃ３０）アルキル（Ｃ６−Ｃ３０）アリールシリル基、または置換もしくは非置換のモノもしくはジ（Ｃ６−Ｃ３０）アリールアミノ基を表すか、あるいは、隣接する置換基間に連結して、窒素、酸素、及び硫黄から選択される少なくとも１個のヘテロ原子で炭素原子（複数可）が置換され得る、置換もしくは非置換の
、単環式もしくは多環式の、（Ｃ３−Ｃ３０）脂環式環または芳香族環を形成し、
Ｍａは、置換もしくは非置換の窒素含有５〜３０員ヘテロアリール基を表し、
Ｌａは、単結合、または置換もしくは非置換の（Ｃ６−Ｃ３０）アリーレン基を表し、  Ｘａ〜Ｘｈは、それぞれ独立して、水素、重水素、ハロゲン、シアノ基、置換もしくは非置換の（Ｃ１−Ｃ３０）アルキル基、置換もしくは非置換の（Ｃ２−Ｃ３０）アルケニル基、置換もしくは非置換の（Ｃ２−Ｃ３０）アルキニル基、置換もしくは非置換の（Ｃ３−Ｃ３０）シクロアルキル基、置換もしくは非置換の（Ｃ６−Ｃ６０）アリール基、置換もしくは非置換の３〜３０員ヘテロアリール基、置換もしくは非置換のトリ（Ｃ１−Ｃ３０）アルキルシリル基、置換もしくは非置換のトリ（Ｃ６−Ｃ３０）アリールシリル基、置換もしくは非置換のジ（Ｃ１−Ｃ３０）アルキル（Ｃ６−Ｃ３０）アリールシリル基、または置換もしくは非置換のモノもしくはジ（Ｃ６−Ｃ３０）アリールアミノ基を表すか、あるいは、隣接する置換基間に連結して、窒素、酸素、及び硫黄から選択される少なくとも１個のヘテロ原子で炭素原子（複数可）の環が置換され得る、置換もしくは非置換の、単環式もしくは多環式の、（Ｃ３−Ｃ３０）脂環式環または芳香族環を形成し、
縮合芳香族環または芳香族複素環は、（Ｃ１−Ｃ１０）アルキル基または（Ｃ６−Ｃ１５）アリール基でさらに置換され得る、ベンゼン、インドール、インデン、ベンゾフラン、及びベンゾチオフェンからなる群から選択され、
ヘテロアリール基は、Ｂ、Ｎ、Ｏ、Ｓ、Ｐ（＝Ｏ）、Ｓｉ、及びＰから選択される少なくとも１個のヘテロ原子を含有する。
【発明の効果】
【００１２】
本発明によると、高効率及び長寿命を有する有機ＥＬデバイスが提供され、本有機ＥＬデバイスを使用することによるディスプレイデバイスまたは照明デバイスの生産が可能である。
【発明を実施するための形態】
【００１３】
以降、本発明が詳細に記載される。しかしながら、以下の記載は本発明の説明を目的とするものであり、決して本発明の範囲の制限を目的とするものではない。
【００１４】
式１の化合物は、以下の式３、４、５、または６により表され、
【００１５】
【化２】
2020098917.tif 000003
【００１６】
式中、
Ａ１、Ａ２、及びＸ１〜Ｘ１６は、式１に定義されたとおりである。
式１中、Ａ１及びＡ２は、それぞれ独立して、置換もしくは非置換の（Ｃ６−Ｃ３０）アリール基、好ましくは置換もしくは非置換の（Ｃ６−Ｃ１８）アリール基、より好ましくは非置換または（Ｃ１−Ｃ６）アルキル基、（Ｃ６−Ｃ１２）アリール基、もしくはトリ（Ｃ６−Ｃ１２）アリールシリル基で置換されている（Ｃ６−Ｃ１８）アリール基、さらにより好ましくはフェニル、ビフェニル、テルフェニル、ナフチル、フルオレニル、フェナントレニル、アントラセニル、インデニル、トリフェニレニル、ピレニル、テトラセニル、ペリレニル、クリセニル、ナフタセニル、またはフルオランテニルを表す。
【００１７】
式１中、Ｘ１〜Ｘ１６は、それぞれ独立して、水素、重水素、ハロゲン、シアノ基、置換もしくは非置換の（Ｃ１−Ｃ３０）アルキル基、置換もしくは非置換の（Ｃ２−Ｃ３０）アルケニル基、置換もしくは非置換の（Ｃ２−Ｃ３０）アルキニル基、置換もしくは非置換の（Ｃ３−Ｃ３０）シクロアルキル基、置換もしくは非置換の（Ｃ６−Ｃ６０）アリール基、置換もしくは非置換の３〜３０員ヘテロアリール基、置換もしくは非置換のトリ（Ｃ１−Ｃ３０）アルキルシリル基、置換もしくは非置換のトリ（Ｃ６−Ｃ３０）アリールシリル基、置換もしくは非置換のジ（Ｃ１−Ｃ３０）アルキル（Ｃ６−Ｃ３０）アリールシリル基、または置換もしくは非置換のモノもしくはジ（Ｃ６−Ｃ３０）アリールアミノ基、好ましくは水素、置換もしくは非置換の（Ｃ６−Ｃ２０）アリール基、置換もしくは非置換のトリ（Ｃ６−Ｃ１２）アリールシリル基、または置換もしくは非置換の３〜１５員ヘテロアリール基、より好ましくは水素、置換もしくは非置換の（Ｃ６−Ｃ１８）アリール基、非置換トリフェニルシリル基、置換もしくは非置換のジベンゾチオフェン基、または置換もしくは非置換のジベンゾフラン基を表すか、あるいは、隣接する置換基間に連結して、窒素、酸素、及び硫黄から選択される少なくとも１個のヘテロ原子で炭素原子（複数可）の環が置換され得る、置換もしくは非置換の、単環式もしくは多環式の、（Ｃ３−Ｃ３０）脂環式環または芳香族環を形成する。
【００１８】
式２の化合物は、以下の式７、８、または９により表され、
【００１９】
【化３】
2020098917.tif 000004
【００２０】
式中、
Ｖ及びＷは、それぞれ独立して、単結合、ＮＲ１５、ＣＲ１６Ｒ１７、Ｓ、またはＯを表すが、ただし、Ｖ及びＷの両方が単結合を表すこともＮＲ１５を表すこともないことを条件とし、
Ａ２は、置換もしくは非置換の（Ｃ６−Ｃ３０）アリール基を表し、ＸｎまたはＸｏに結合していてもよく、
Ｌ３及びＬ４は、それぞれ独立して、単結合、または置換もしくは非置換の（Ｃ６−Ｃ６０）アリーレン基を表し、
Ｘｉは、水素、重水素、ハロゲン、シアノ基、置換もしくは非置換の（Ｃ１−Ｃ３０）アルキル基、置換もしくは非置換の（Ｃ２−Ｃ３０）アルケニル基、置換もしくは非置換の（Ｃ２−Ｃ３０）アルキニル基、置換もしくは非置換の（Ｃ３−Ｃ３０）シクロアルキル基、置換もしくは非置換の（Ｃ６−Ｃ６０）アリール基、置換もしくは非置換の３〜３０員ヘテロアリール基、置換もしくは非置換のトリ（Ｃ１−Ｃ３０）アルキルシリル基、置換もしくは非置換のトリ（Ｃ６−Ｃ３０）アリールシリル基、置換もしくは非置換のジ（Ｃ１−Ｃ３０）アルキル（Ｃ６−Ｃ３０）アリールシリル基、または置換もしくは非置換のモノもしくはジ（Ｃ６−Ｃ３０）アリールアミノ基を表すか、あるいは、隣接する置換基間に連結して、窒素、酸素、及び硫黄から選択される少なくとも１個のヘテロ原子で炭素原子（複数可）の環が置換され得る、置換もしくは非置換の、単環式もしくは多環式の、（Ｃ３−Ｃ３０）脂環式環または芳香族環を形成し、
Ｘｊ〜Ｘｚは、それぞれ独立して、水素、重水素、ハロゲン、シアノ基、カルボキシル基、ニトロ基、ヒドロキシル基、置換もしくは非置換の（Ｃ１−Ｃ３０）アルキル基、置換もしくは非置換の（Ｃ３−Ｃ３０）シクロアルキル基、置換もしくは非置換の（Ｃ３−Ｃ３０）シクロアルケニル基、置換もしくは非置換の３〜７員ヘテロシクロアルキル基、置換もしくは非置換の（Ｃ６−Ｃ６０）アリール基、置換もしくは非置換の３〜３０員ヘテロアリール基、−ＮＲ５Ｒ６、または−ＳｉＲ７Ｒ８Ｒ９を表すか、あるいは、隣接する置換基間に連結して、窒素、酸素、及び硫黄から選択される少なくとも１個のヘテロ原子で炭素原子（複数可）の環が置換され得る、置換もしくは非置換の、単環式もしくは多環式の、（Ｃ３−Ｃ３０）脂環式環または芳香族環を形成し、
Ｍａ、Ｌａ、Ｘａ、Ｘｂ、及びＸｅ〜Ｘｈは、式２に定義されたとおりであり、
Ｒ５〜Ｒ９は、それぞれ独立して、水素、重水素、ハロゲン、シアノ基、カルボキシル基、ニトロ基、ヒドロキシル基、置換もしくは非置換の（Ｃ１−Ｃ３０）アルキル基、置換もしくは非置換の（Ｃ３−Ｃ３０）シクロアルキル基、置換もしくは非置換の（Ｃ３−Ｃ３０）シクロアルケニル基、置換もしくは非置換の３〜７員ヘテロシクロアルキル基、置換もしくは非置換の（Ｃ６−Ｃ６０）アリール基、または置換もしくは非置換の３〜３０員ヘテロアリール基、好ましくは水素、または置換もしくは非置換の（Ｃ６−Ｃ２５）アリール基、より好ましくは水素、または非置換の（Ｃ６−Ｃ１８）アリール基、特に水素、非置換フェニル基、ビフェニル基、またはフルオレニル基を表すか、あるいは、隣接する置換基間に連結して、窒素、酸素、及び硫黄から選択される少なくとも１個のヘテロ原子で炭素原子（複数可）の環が置換され得る、置換もしくは非置換の、単環式もしくは多環式の、（Ｃ３−Ｃ３０）脂環式環または芳香族環を形成し、
Ｒ１６及びＲ１７は、それぞれ独立して、水素、重水素、ハロゲン、シアノ基、カルボキシル基、ニトロ基、ヒドロキシル基、置換もしくは非置換の（Ｃ１−Ｃ３０）アルキル基、置換もしくは非置換の（Ｃ３−Ｃ３０）シクロアルキル基、置換もしくは非置換の（Ｃ３−Ｃ３０）シクロアルケニル基、置換もしくは非置換の３〜７員ヘテロシクロアルキル基、置換もしくは非置換の（Ｃ６−Ｃ６０）アリール基、または置換もしくは非置換の３〜３０員ヘテロアリール基を表し、
Ｒ１５は、水素、重水素、ハロゲン、シアノ基、カルボキシル基、ニトロ基、ヒドロキシル基、置換もしくは非置換の（Ｃ１−Ｃ３０）アルキル基、置換もしくは非置換の（Ｃ３−Ｃ３０）シクロアルキル基、置換もしくは非置換の（Ｃ３−Ｃ３０）シクロアルケニル基、置換もしくは非置換の３〜７員ヘテロシクロアルキル基、置換もしくは非置換の（Ｃ６−Ｃ６０）アリール基、または置換もしくは非置換の３〜３０員ヘテロアリール基、好ましくは置換もしくは非置換の（Ｃ６−Ｃ３０）アリール基、より好ましくは置換もしくは非置換のフェニル基、非置換ビフェニル基、非置換ナフチル基、または置換フルオレニル基を表す。
【００２１】
式２中、Ｌａは、単結合、または置換もしくは非置換の（Ｃ６−Ｃ３０）アリーレン基、好ましくは単結合、または置換もしくは非置換の（Ｃ６−Ｃ１２）アリーレン基、より好ましくは単結合、非置換またはトリ（Ｃ６−Ｃ１０）アリールシリル基もしくは（Ｃ６−Ｃ１２）アリール基で置換されている（Ｃ６−Ｃ１２）アリーレン基を表す。
【００２２】
さらに、Ｌａは、単結合を表すか、または以下の式１０〜１９から選択される１つにより表され、
【００２３】
【化４】
2020098917.tif 000005
【００２４】
式中、
Ｘｉ〜Ｘｐは、それぞれ独立して、水素、重水素、ハロゲン、シアノ基、置換もしくは非置換の（Ｃ１−Ｃ３０）アルキル基、置換もしくは非置換の（Ｃ２−Ｃ３０）アルケニル基、置換もしくは非置換の（Ｃ２−Ｃ３０）アルキニル基、置換もしくは非置換の（Ｃ３−Ｃ３０）シクロアルキル基、置換もしくは非置換の（Ｃ６−Ｃ６０）アリール基、置換もしくは非置換の３〜３０員ヘテロアリール基、置換もしくは非置換のトリ（Ｃ１−Ｃ３０）アルキルシリル基、置換もしくは非置換のトリ（Ｃ６−Ｃ３０）アリールシリル基
、置換もしくは非置換のジ（Ｃ１−Ｃ３０）アルキル（Ｃ６−Ｃ３０）アリールシリル基、または置換もしくは非置換のモノもしくはジ（Ｃ６−Ｃ３０）アリールアミノ基、好ましくは水素、シアノ基、置換もしくは非置換の（Ｃ６−Ｃ１５）アリール基、置換もしくは非置換の１０〜２０員ヘテロアリール基、または置換もしくは非置換のトリ（Ｃ６−Ｃ１０）アリールシリル基、より好ましくは水素、シアノ基、非置換もしくはトリ（Ｃ６−Ｃ１０）アリールシリル基で置換されている（Ｃ６−Ｃ１５）アリール基、または非置換もしくは（Ｃ６−Ｃ１５）アリール基で置換されている１０〜２０員ヘテロアリール基を表すか、あるいは、隣接する置換基間に連結して、窒素、酸素、及び硫黄から選択される少なくとも１個のヘテロ原子で炭素原子（複数可）の環が置換され得る、置換もしくは非置換の、単環式もしくは多環式の、（Ｃ３−Ｃ３０）脂環式環または芳香族環を形成する。
【００２５】
式２中、Ｍａは、置換もしくは非置換の窒素含有５〜１１員ヘテロアリール基、好ましくは、置換もしくは非置換の窒素含有６〜１０員ヘテロアリール基、より好ましくは、非置換（Ｃ６−Ｃ１８）アリール基、シアノ基で置換された（Ｃ６−Ｃ１２）アリール基、（Ｃ１−Ｃ６）アルキル基で置換された（Ｃ６−Ｃ１２）アリール基、トリ（Ｃ６−Ｃ１２）アリールシリル基で置換された（Ｃ６−Ｃ１２）アリール基、及び６〜１５員ヘテロアリール基からなる群から選択される置換基（複数可）で置換されている窒素含有６〜１０員ヘテロアリール基を表す。
【００２６】
さらに、Ｍａは、ピロリル、イミダゾリル、ピラゾリル、トリアジニル、テトラジニル、トリアゾリル、テトラゾリル、ピリジル、ピラジニル、ピリミジニル、ピリダジニルなどからなる群から選択される単環系ヘテロアリール基か、またはベンゾイミダゾリル、イソインドリル、インドリル、インダゾリル、ベンゾチアジアゾリル、キノリル、イソキノリル、シンノリニル、キナゾリニル、ナフチリジニル、キノキサリニル、カルバゾリル、フェナントリジニルなどからなる群から選択される縮合環系ヘテロアリール基、好ましくはトリアジニル、ピリミジニル、ピリジル、キノリル、イソキノリル、キナゾリニル、ナフチリジニル、またはキノキサリニルを表す。
【００２７】
本明細書において、「（Ｃ１−Ｃ３０）アルキル（エン）」は、１〜３０個の炭素原子を有する直鎖もしくは分岐鎖アルキル（エン）（ここで炭素原子の数は、好ましくは１〜２０個、より好ましくは１〜１０個である）であることを意図し、メチル、エチル、ｎ−プロピル、イソプロピル、ｎ−ブチル、イソブチル、ｔｅｒｔ−ブチルなどを含む。
【００２８】
「（Ｃ２−Ｃ３０）アルケニル」は、２〜３０個の炭素原子を有する直鎖もしくは分岐鎖アルケニル（ここで炭素原子の数は、好ましくは２〜２０個、より好ましくは２〜１０個である）であることを意図し、ビニル、１−プロペニル、２−プロペニル、１−ブテニル、２−ブテニル、３−ブテニル、２−メチルブタ−２−エニルなどを含む。「（Ｃ２−Ｃ３０）アルキニル」は、２〜３０個の炭素原子を有する直鎖もしくは分岐鎖アルキニル（ここで炭素原子の数は、好ましくは２〜２０個、より好ましくは２〜１０個である）であり、エチニル、１−プロピニル、２−プロピニル、１−ブチニル、２−ブチニル、３−ブチニル、１−メチルペンタ−２−イニルなどを含む。「（Ｃ３−Ｃ３０）シクロアルキル」は、３〜３０個の炭素原子を有する単環式もしくは多環式の炭化水素（ここで炭素原子の数は、好ましくは３〜２０個、より好ましくは３〜７個である）であり、シクロプロピル、シクロブチル、シクロペンチル、シクロヘキシルなどを含む。「３〜７員ヘテロシクロアルキル」は、Ｂ、Ｎ、Ｏ、Ｓ、Ｐ（＝Ｏ）、Ｓｉ、及びＰ、好ましくはＯ、Ｓ、及びＮからなる群から選択される少なくとも１個のヘテロ原子と、３〜７個、好ましくは５
〜７個の環骨格原子とを有するシクロアルキルであり、テトラヒドロフラン、ピロリジン、チオラン、テトラヒドロピランなどを含む。「（Ｃ６−Ｃ３０）アリール（エン）」は、６〜３０個の炭素原子を有する芳香族炭化水素から誘導される単環式環または縮合環（ここで炭素原子の数は、好ましくは６〜２０個、より好ましくは６〜１５個である）であり、フェニル、ビフェニル、テルフェニル、ナフチル、フルオレニル、フェナントレニル、アントラセニル、インデニル、トリフェニレニル、ピレニル、テトラセニル、ペリレニル、クリセニル、ナフタセニル、フルオランテニルなどを含む。「３〜３０員ヘテロアリール（エン）」は、Ｂ、Ｎ、Ｏ、Ｓ、Ｐ（＝Ｏ）、Ｓｉ、及びＰからなる群から選択される、少なくとも１個、好ましくは１〜４個のヘテロ原子と、３〜３０個の環骨格原子とを有するアリール基であり、単環式環、または少なくとも１つのベンゼン環と縮合した縮合環であり、好ましくは３〜２０個、より好ましくは３〜１５個の環骨格原子を有し、部分的に飽和していてもよく、単結合（複数可）を介して少なくとも１つのヘテロアリールまたはアリール基をヘテロアリール基に連結させることによって形成されるものであり得、フリル、チオフェニル、ピロリル、イミダゾリル、ピラゾリル、チアゾリル、チアジアゾリル、イソチアゾリル、イソオキサゾリル、オキサゾリル、オキサジアゾリル、トリアジニル、テトラジニル、トリアゾリル、テトラゾリル、フラザニル、ピリジル、ピラジニル、ピリミジニル、ピリダジニルなどを含む単環式環型ヘテロアリール、及び、ベンゾフラニル、ベンゾチオフェニル、イソベンゾフラニル、ジベンゾフラニル、ジベンゾチオフェニル、ベンゾイミダゾリル、ベンゾチアゾリル、ベンゾイソチアゾリル、ベンゾイソオキサゾリル、ベンゾオキサゾリル、イソインドリル、インドリル、インダゾリル、ベンゾチアジアゾリル、キノリル、イソキノリル、シンノリニル、キナゾリニル、キノキサリニル、カルバゾリル、フェノキサジニル、フェナントリジニル、ベンゾジオキソリルなどを含む縮合環型ヘテロアリールを含む。「窒素含有５〜３０員ヘテロアリール（エン）基」は、少なくとも１個のヘテロ原子Ｎ及び５〜３０個の環骨格原子を有するアリール（エン）基である。５〜２０個の環骨格原子及び１〜４個のヘテロ原子が好ましく、５〜１５個の環骨格原子がより好ましい。これは、単環式環、または少なくとも１つのベンゼン環と縮合した縮合環であり、部分的に飽和していてもよく、単結合（複数可）を介して少なくとも１つのヘテロアリールまたはアリール基をヘテロアリール基に連結させることによって形成されるものであり得、ピロリル、イミダゾリル、ピラゾリル、トリアジニル、テトラジニル、トリアゾリル、テトラゾリル、ピリジル、ピラジニル、ピリミジニル、ピリダジニルなどを含む単環式環型ヘテロアリール、及び、ベンゾイミダゾリル、イソインドリル、インドリル、インダゾリル、ベンゾチアジアゾリル、キノリル、イソキノリル、シンノリニル、キナゾリニル、キノキサリニル、カルバゾリル、フェナントリジニルなどを含む縮合環型ヘテロアリールを含む。「ハロゲン」は、Ｆ、Ｃｌ、Ｂｒ、及びＩを含む。
【００２９】
本明細書において、「置換もしくは非置換の」という表現における「置換」とは、ある特定の官能基内の水素原子が、別の原子または基、すなわち置換基で置換されることを意味する。置換アルキル（エン）基、置換アルケニル基、置換アルキニル基、置換シクロアルキル基、置換アリール（エン）基、置換ヘテロアリール（エン）基、置換トリアルキルシリル基、置換トリアリールシリル基、置換ジアルキルアリールシリル基、置換されたモノもしくはジアリールアミノ基、または置換された単環式もしくは多環式の（Ｃ３−Ｃ３０）脂環式環または芳香族環の置換基は、それぞれ独立して、重水素、ハロゲン、シアノ基、カルボキシル基、ニトロ基、ヒドロキシル基、（Ｃ１−Ｃ３０）アルキル基、ハロ（Ｃ１−Ｃ３０）アルキル基、（Ｃ２−Ｃ３０）アルケニル基、（Ｃ２−Ｃ３０）アルキニル基、（Ｃ１−Ｃ３０）アルコキシ基、（Ｃ１−Ｃ３０）アルキルチオ基、（Ｃ３−Ｃ３０）シクロアルキル基、（Ｃ３−Ｃ３０）シクロアルケニル基、３〜７員ヘテロシクロアルキル基、（Ｃ６−Ｃ３０）アリールオキシ基、（Ｃ６−Ｃ３０）アリールチオ基、非置換または（Ｃ６−Ｃ３０）アリール基で置換されている３〜３０員ヘテロアリール基、非置換またはシアノ基、３〜３０員ヘテロアリール基、もしくはトリ（Ｃ６−Ｃ３０）アリールシリル基で置換されている（Ｃ６−Ｃ３０）アリール基、トリ（Ｃ１−Ｃ３０）アルキルシリル基、トリ（Ｃ６−Ｃ３０）アリールシリル基、ジ（Ｃ１−Ｃ３０）アルキル（Ｃ６−Ｃ３０）アリールシリル基、（Ｃ１−Ｃ３０）アルキルジ（Ｃ６−Ｃ３０）アリールシリル基、アミノ基、モノもしくはジ（Ｃ１−Ｃ３０）アルキルアミノ基、モノもしくはジ（Ｃ６−Ｃ３０）アリールアミノ基、（Ｃ１−Ｃ３０）アルキル（Ｃ６−Ｃ３０）アリールアミノ基、（Ｃ１−Ｃ３０）アルキルカルボニル基、（Ｃ１−Ｃ３０）アルコキシカルボニル基、（Ｃ６−Ｃ３０）アリールカルボニル基、ジ（Ｃ６−Ｃ３０）アリールボロニル基、ジ（Ｃ１−Ｃ３０）アルキルボロニル基、（Ｃ１−Ｃ３０）アルキル（Ｃ６−Ｃ３０）アリールボロニル基、（Ｃ６−Ｃ３０）アリール（Ｃ１−Ｃ３０）アルキル基、及び（Ｃ１−Ｃ３０）アルキル（Ｃ６−Ｃ３０）アリール基からなる群から選択される少なくとも１つである。好ましくは、置換基は、それぞれ独立して、（Ｃ１−Ｃ６）アルキル基、５〜１５員ヘテロアリール基、非置換またはシアノ基もしくはトリ（Ｃ６−Ｃ１２）アリールシリル基で置換されている（Ｃ６−Ｃ１８）アリール基、トリ（Ｃ６−Ｃ１２）アリールシリル基、及び（Ｃ１−Ｃ６）アルキル（Ｃ６−Ｃ１２）アリール基からなる群から選択される少なくとも１つである。
【００３０】
第１のホスト化合物としての式１の化合物は、以下の化合物からなる群から選択され得るが、これらに限定されない。
【００３１】
【化５−１】
2020098917.tif 000006
【００３２】
【化５−２】
2020098917.tif 000007
【００３３】
【化５−３】
2020098917.tif 000008
【００３４】
【化５−４】
2020098917.tif 000009
【００３５】
【化５−５】
2020098917.tif 000010
【００３６】
第２のホスト化合物としての式２の化合物は、以下の化合物からなる群から選択され得るが、これらに限定されない。
【００３７】
【化６−１】
2020098917.tif 000011
【００３８】
【化６−２】
2020098917.tif 000012
【００３９】
【化６−３】
2020098917.tif 000013
【００４０】
【化６−４】
2020098917.tif 000014
【００４１】
【化６−５】
2020098917.tif 000015
【００４２】
【化６−６】
2020098917.tif 000016
【００４３】
【化６−７】
2020098917.tif 000017
【００４４】
【化６−８】
2020098917.tif 000018
【００４５】
【化６−９】
2020098917.tif 000019
【００４６】
【化６−１０】
2020098917.tif 000020
【００４７】
【化６−１１】
2020098917.tif 000021
【００４８】
【化６−１２】
2020098917.tif 000022
【００４９】
本発明による有機ＥＬデバイスは、陽極、陰極、及び２つの電極間の少なくとも１つの有機層を備えてもよく、この有機層は発光層を含み、発光層は、ホスト及びリン光性ドーパントを含み、ホストは、多成分ホスト化合物からなり、多成分ホスト化合物のうち少なくとも第１のホスト化合物は、アリール基を含有する特定のビカルバゾール誘導体である式１により表され、第２のホスト化合物は、窒素含有ヘテロアリール基を含む特定のカルバゾール誘導体である式２により表される。
【００５０】
発光層とは、光を発する層を意味し、単層または２つ以上の層からなる多層であってもよい。発光層内のホスト化合物に対するドーパント化合物のドーピング濃度は、好ましくは２０重量％未満である。
【００５１】
本発明の有機ＥＬデバイス内に含まれるドーパントは、好ましくは１つ以上のリン光性ドーパントである。本発明の有機電界発光デバイスに適用されるリン光性ドーパント材料は、特に限定されないが、好ましくは、イリジウム（Ｉｒ）、オスミウム（Ｏｓ）、銅（Ｃｕ）、及び白金（Ｐｔ）の錯体化合物、より好ましくは、イリジウム（Ｉｒ）、オスミウム（Ｏｓ）、銅（Ｃｕ）、及び白金（Ｐｔ）のオルトメタル化錯体化合物、さらにより好ましくは、オルトメタル化イリジウム錯体化合物から選択され得る。
【００５２】
リン光性ドーパントは、以下の式１０１〜１０３により表される化合物からなる群から選択され得、
【００５３】
【化７】
2020098917.tif 000023
【００５４】
Ｌは、以下の構造から選択され、
【００５５】
【化８】
2020098917.tif 000024
【００５６】
Ｒ１００は、水素、または置換もしくは非置換の（Ｃ１−Ｃ３０）アルキル基を表し、Ｒ１０１〜Ｒ１０９及びＲ１１１〜Ｒ１２３は、それぞれ独立して、水素、重水素、ハロゲン、非置換もしくはハロゲン（複数可）で置換された（Ｃ１−Ｃ３０）アルキル基、シアノ基、置換もしくは非置換の（Ｃ１−Ｃ３０）アルコキシ基、置換もしくは非置換の（Ｃ６−Ｃ３０）アリール基、または置換もしくは非置換の（Ｃ３−Ｃ３０）シクロアルキル基を表し、Ｒ１２０〜Ｒ１２３は、隣接する置換基（複数可）と連結して、置換もしくは非置換の、単環式もしくは多環式の、（Ｃ３−Ｃ３０）脂環式環または芳香族環、例えば、キノリンを形成し、Ｒ１２４〜Ｒ１２７は、それぞれ独立して、水素、重水素、ハロゲン、置換もしくは非置換の（Ｃ１−Ｃ３０）アルキル基、または置換もしくは非置換の（Ｃ６−Ｃ３０）アリール基を表し、Ｒ１２４〜Ｒ１２７がアリール基であるとき、それらは隣接する置換基（複数可）と連結して、置換もしくは非置換の、単環式もしくは多環式の、（Ｃ３−Ｃ３０）脂環式環または芳香族環、あるいはヘテロ原子環、例えば、フルオレン、ジベンゾチオフェン、またはジベンゾフランを形成し、Ｒ２０１〜Ｒ２１１は、それぞれ独立して、水素、重水素、ハロゲン、非置換もしくはハロゲン（複数可）で置換された（Ｃ１−Ｃ３０）アルキル基、または置換もしくは非置換の（Ｃ６−Ｃ３０）アリール基を表し、Ｒ２０８〜Ｒ２１１は、隣接する置換基（複数可）と連結して、置換もしくは非置換の、単環式もしくは多環式の、（Ｃ３−Ｃ３０）脂環式環または芳香族環、あるいはヘテロ原子環、例えば、フルオレン、ジベンゾチオフェン、またはジベンゾフランを形成してもよく、ｒ及びｓは、それぞれ独立して、１〜３の整数を表し、ｒまたはｓが２以上の整数である場合、Ｒ１００のそれぞれは同じかまたは異なってもよく、ｅは、１〜３の整数を表す。
【００５７】
リン光性ドーパント材料は、以下を含む。
【００５８】
【化９−１】
2020098917.tif 000025
【００５９】
【化９−２】
2020098917.tif 000026
【００６０】
【化９−３】
2020098917.tif 000027
【００６１】
本発明の有機ＥＬデバイスは、アリールアミン系化合物及びスチリルアリールアミン系化合物からなる群から選択される少なくとも１つの化合物を有機層内にさらに含むことができる。
【００６２】
本発明の有機ＥＬデバイスにおいて、有機層は、周期表の第１族の金属、第２族の金属、第４周期の遷移金属、第５周期の遷移金属、ランタニド、及びｄ遷移元素の有機金属からなる群から選択される少なくとも１つの金属、またはその金属を含む少なくとも１つの錯体化合物をさらに含むことができる。
【００６３】
好ましくは、本発明の有機電界発光デバイスにおいて、カルコゲニド層、金属ハロゲン化物層、及び金属酸化物層から選択される少なくとも１つの層（以降、「表面層」）が、一方または両方の電極（複数可）の内面（複数可）上に配置され得る。具体的には、シリコンまたはアルミニウムのカルコゲニド（酸化物を含む）層が、発光媒体層の陽極表面上に配置され、金属ハロゲン化物層または金属酸化物層が、電界発光媒体層の陰極表面上に配置されることが好ましい。この表面層は、有機電界発光デバイスの動作安定性をもたらす。好ましくは、カルコゲニドは、ＳｉＯＸ（１≦Ｘ≦２）、ＡｌＯＸ（１≦Ｘ≦１．５）、ＳｉＯＮ、ＳｉＡｌＯＮなどを含み、金属ハロゲン化物は、ＬｉＦ、ＭｇＦ２、ＣａＦ２、希土類金属フッ化物などを含み、金属酸化物は、Ｃｓ２Ｏ、Ｌｉ２Ｏ、ＭｇＯ、ＳｒＯ、ＢａＯ、ＣａＯなどを含む。
【００６４】
正孔注入層、正孔輸送層、電子阻止層、またはそれらの組み合わせが、陽極と発光層との間に使用され得る。正孔注入層は、陽極から正孔輸送層または電子阻止層への正孔注入障壁（または正孔注入電圧）を低下させるために多層であってもよく、この多層のそれぞれは同時に２つの化合物を使用する。正孔輸送層または電子阻止層も多層であり得る。
【００６５】
電子緩衝層、正孔阻止層、電子輸送層、電子注入層、またはそれらの組み合わせが、発光層と陰極との間に使用され得る。電子緩衝層は、電子の注入を制御し、また発光層と電子注入層との間の界面特性を改善させるために多層であってもよく、この多層のそれぞれは同時に２つの化合物を使用する。正孔阻止層または電子輸送層も多層であり得、この多層のそれぞれは多成分の化合物を使用し得る。
【００６６】
好ましくは、本発明の有機電界発光デバイスにおいて、電子輸送化合物と還元的ドーパントとの混合領域、または正孔輸送化合物と酸化的ドーパントとの混合領域が、一対の電極の少なくとも１つの表面上に配置され得る。この場合、電子輸送化合物はアニオンに還元され、したがって、電子を注入して混合領域から発光媒体へと輸送することがより容易になる。さらに、正孔輸送化合物はカチオンに酸化され、したがって、正孔を注入して混合領域から発光媒体へと輸送することがより容易になる。好ましくは、酸化的ドーパントは、様々なルイス酸及び受容体化合物を含み、還元的ドーパントは、アルカリ金属、アルカリ金属化合物、アルカリ土類金属、希土類金属、及びこれらの混合物を含む。２つ以上の発光層を有し、かつ白色光を発する有機電界発光デバイスを調製するために、還元的ドーパント層を電荷生成層として用いることができる。
【００６７】
本発明の有機電界発光デバイスを構成する各層を形成するために、真空蒸着法、スパッタリング法、プラズマ法、イオンめっき法などの乾式フィルム形成法、またはスピンコーティング法、ディップコーティング法、フローコーティング法などの湿式フィルム形成法が使用され得る。本発明による第１のホスト及び第２のホストを使用することによって層を形成するとき、同時堆積または混合堆積が使用され得る。
【００６８】
湿式フィルム形成法を使用する際、例えばエタノール、クロロホルム、テトラヒドロフラン、ジオキサンなどの好適な溶媒中に、各層を構成する材料を溶解または分散させることによって、薄いフィルムが形成される。溶媒は、各層を構成する材料がその溶媒中で可溶性または分散性であり、層の形成の際に問題を引き起こさないかぎり、特に限定されない。
【００６９】
さらに、本発明の有機ＥＬデバイスを使用することにより、ディスプレイデバイスまたは光デバイスが生産され得る。
【００７０】
以降、以下の実施例を参照して、本発明のホスト化合物及びドーパント化合物を使用することによるデバイスの調製法が詳細に説明される。
【００７１】
デバイス実施例１−１：本発明による第１のホスト化合物及び第２のホスト化合物をホストとして同時堆積させることによるＯＬＥＤデバイスの生成
【００７２】
本発明の有機電界発光化合物を含むＯＬＥＤデバイスを、次のとおりに生成した：ＯＬＥＤデバイス用のガラス基材（Ｓａｍｓｕｎｇ  Ｃｏｒｎｉｎｇ、大韓民国）上の透明電極酸化インジウムスズ（ＩＴＯ）の薄いフィルム（１０Ω／ｓｑ）を、連続してトリクロロエチレン、アセトン、エタノール、及び蒸留水での超音波洗浄にかけ、次いでイソプロパノール中に保管した。次いで、真空蒸着装置の基材ホルダ上にＩＴＯ基材を載置した。ＨＩ−１としてＮ４，Ｎ４’−ジフェニル−Ｎ４，Ｎ４’−ビス（９−フェニル−９Ｈ−カルバゾール−３−イル）−［１，１’−ビフェニル］−４，４’−ジアミンを真空蒸着装置のセル内に導入し、次いで装置のチャンバ内の圧力を１０−６トルに制御した。その後、このセルに電流を印加して導入された材料を蒸発させ、それにより、８０ｎｍの厚さを有する正孔注入層１をＩＴＯ基材上に形成した。次いで、ＨＩ−２として１，４，５，８，９，１２−ヘキサアザトリフェニレンヘキサカルボニトリルを真空蒸着装置の別のセル内に導入し、次いでこのセルに電流を印加して導入された材料を蒸発させ、それにより、５ｎｍの厚さを有する正孔注入層２を正孔注入層１上に形成した。ＨＴ−１としてＮ−（［１，１’−ビフェニル］−４−イル）−９，９−ジメチル−Ｎ−（４−（９−フェニル−９Ｈ−カルバゾール−３−イル）フェニル）−９Ｈ−フルオレン−２−アミンを真空蒸着装置の１つのセル内に導入した。その後、このセルに電流を印加して導入された材料を蒸発させ、それにより、１０ｎｍの厚さを有する正孔輸送層１を正孔注入層２上に形成した。次いで、ＨＴ−２としてＮ，Ｎ−ジ（［１，１’−ビフェニル］−４−イル）−４ ’−（９Ｈ−カルバゾール−９−イル）−［１，１’−ビフェニル］−４−アミンを真空蒸着装置の別のセル内に導入し、このセルに電流を印加して導入された材料を蒸発させ、それにより、６０ｎｍの厚さを有する正孔輸送層２を正孔輸送層１上に形成した。その後、ホストとしての化合物Ｈ１−１及びＨ２−２を真空蒸着装置の２つのセル内にそれぞれ導入し、ドーパントとしての化合物Ｄ−９６を別のセル内に導入した。これら２つのホスト材料を１：１の同じ速度で蒸発させ、ドーパントを異なる速度で蒸発させ、またホスト及びドーパントの総重量に基づいて３重量％のドープ量で堆積させて、４０ｎｍの厚さを有する発光層を正孔輸送層上に形成した。次に、ＥＴ−１としての２，４−ビス（９，９
−ジメチル−９Ｈ−フルオレン−２イル）−６−（ナフタレン−２−イル）−１，３，５−トリアジン、及びＥＩ−１としてのリチウムキノレートを、別の２つのセル上で１：１の同じ速度で蒸発させて、３０ｎｍの厚さを有する電子輸送層を発光層上に形成した。電子輸送層上の電子注入層として２ｎｍの厚さを有するＥＩ−１のリチウムキノレートを堆積させた後、別の真空蒸着装置により、電子注入層上に８０ｎｍの厚さを有するＡｌ陰極を堆積させた。その結果、ＯＬＥＤデバイスが生成された。
【００７３】
生成されたＯＬＥＤデバイスは、以下の表１に提供されるような、１，０００ニトの輝度における駆動電圧、発光効率、ＣＩＥ色座標、及び５，０００ニトの輝度で定電流が１００％から９０％まで低減するのに要した寿命を示した。
【００７４】
【化１０】
2020098917.tif 000028
【００７５】
比較実施例１−１：本発明による第２のホスト化合物のみをホストとして使用することによるＯＬＥＤデバイスの生成
【００７６】
デバイス実施例１−１と同じ様式でＯＬＥＤデバイスを生成したが、第２のホスト化合物のみをホストとして発光層内に使用したことを除く。
【００７７】
デバイス実施例１−１及び比較実施例１−１で生成したＯＬＥＤデバイスの発光特性を、以下の表１に提供する。
【００７８】
【表１】
2020098917.tif 000029
【００７９】
デバイス実施例２−１〜２−１３：本発明による第１のホスト化合物及び第２のホスト化合物をホストとして同時堆積させることによるＯＬＥＤデバイスの生成
【００８０】
デバイス実施例１−１と同じ様式でＯＬＥＤデバイスを生成したが、正孔注入層２は３ｎｍの厚さを有し、正孔輸送層１は４０ｎｍの厚さを有し、正孔輸送層２は存在せず、ドーパントとしてＤ−２５を発光層内に１５重量％のドープ量で堆積させ、３５ｎｍの厚さを有する電子輸送層を４：６の蒸発速度で堆積させ、発光層内にホストとして使用した第１のホスト化合物と第２のホスト化合物との組み合わせは、以下の表２に提供されるようにデバイス実施例２−１〜２−１３に基づき、１５，０００ニトの輝度で定電流が１００％から９０％まで低減するのに、以下の表２に提供される寿命を要したことを除く。
【００８１】
デバイス実施例２−１４〜２−１８：本発明による第１のホスト化合物及び第２のホスト化合物をホストとして同時堆積させることによるＯＬＥＤデバイスの生成
【００８２】
デバイス実施例２−１〜２−１３と同じ様式でＯＬＥＤデバイスを生成したが、正孔注入層２は３ｎｍの厚さを有し、正孔輸送層１は４０ｎｍの厚さを有し、正孔輸送層２は存在せず、ドーパントとしてのＤ−１を発光層内に使用し、３５ｎｍの厚さを有する電子輸送層を４：６の蒸発速度で堆積させ、発光層内にホストとして使用した第１のホスト化合物と第２のホスト化合物との組み合わせは、以下の表２に提供されるようにデバイス実施例２−１４〜２−１８に基づき、１５，０００ニトの輝度で定電流が１００％から９０％まで低減するのに、以下の表２に提供される寿命を要したことを除く。
【００８３】
デバイス実施例３−１〜３−８：本発明による第１のホスト化合物及び第２のホスト化合物をホストとして同時堆積させることによるＯＬＥＤデバイスの生成
【００８４】
デバイス実施例２−１〜２−１３と同じ様式でＯＬＥＤデバイスを生成したが、正孔輸送層１は１０ｎｍの厚さを有し、ＨＴ−３の正孔輸送層２は３０ｎｍの厚さを有し、ドーパントとしてＤ−１３６を発光層内に使用し、発光層内にホストとして使用した第１のホスト化合物と第２のホスト化合物との組み合わせは、以下の表２に提供されるようにデバイス実施例３−１〜３−８に基づくことを除く。
【００８５】
デバイス実施例３−９：本発明による第１のホスト化合物及び第２のホスト化合物をホストとして同時堆積させることによるＯＬＥＤデバイスの生成
【００８６】
デバイス実施例２−１〜２−１３と同じ様式でＯＬＥＤデバイスを生成したが、正孔輸送層１は１０ｎｍの厚さを有し、ＨＴ−３の正孔輸送層２は３０ｎｍの厚さを有し、ドーパントとしてＤ−１６４を発光層内に使用し、発光層内にホストとして使用した第１のホスト化合物と第２のホスト化合物との組み合わせは、以下の表２に提供されるようにデバイス実施例３−９に基づくことを除く。
【００８７】
デバイス実施例３−１０〜３−１２：本発明による第１のホスト化合物及び第２のホスト化合物をホストとして同時堆積させることによるＯＬＥＤデバイスの生成
【００８８】
デバイス実施例２−１〜２−１３と同じ様式でＯＬＥＤデバイスを生成したが、正孔輸送層１は１０ｎｍの厚さを有し、ＨＴ−３の正孔輸送層２は３０ｎｍの厚さを有し、ドーパントとしてＤ−１６８を発光層内に使用し、発光層内にホストとして使用した第１のホスト化合物と第２のホスト化合物との組み合わせは、以下の表２に提供されるようにデバイス実施例３−１０〜３−１２に基づくことを除く。
【００８９】
デバイス実施例３−１３：本発明による第１のホスト化合物及び第２のホスト化合物をホストとして同時堆積させることによるＯＬＥＤデバイスの生成
【００９０】
デバイス実施例２−１〜２−１３と同じ様式でＯＬＥＤデバイスを生成したが、正孔輸送層１は１０ｎｍの厚さを有し、ＨＴ−３の正孔輸送層２は３０ｎｍの厚さを有し、ドーパントとしてＤ−１８０を発光層内に使用し、発光層内にホストとして使用した第１のホスト化合物と第２のホスト化合物との組み合わせは、以下の表２に提供されるようにデバイス実施例３−１３に基づくことを除く。
【００９１】
比較実施例２−１〜２−３：本発明による第１のホスト化合物のみをホストとして使用することによるＯＬＥＤデバイスの生成
【００９２】
デバイス実施例２−１〜２−１３と同じ様式でＯＬＥＤデバイスを生成したが、発光層内にホストとして使用した第１のホスト化合物は、以下の表２に提供されるように比較実施例２−１〜２−３に基づくことを除く。
【００９３】
比較実施例３−１〜３−９：本発明による第２のホスト化合物のみをホストとして使用することによるＯＬＥＤデバイスの生成
【００９４】
デバイス実施例２−１〜２−１３と同じ様式でＯＬＥＤデバイスを生成したが、発光層内にホストとして使用した第２のホスト化合物は、以下の表２に提供されるように比較実施例３−１〜３−９に基づくことを除く。
【００９５】
比較実施例４−１：本発明による第２のホスト化合物のみをホストとして使用することによるＯＬＥＤデバイスの生成
【００９６】
デバイス実施例３−１〜３−８と同じ様式でＯＬＥＤデバイスを生成したが、発光層内にホストとして使用した第２のホスト化合物は、以下の表２に提供されるように比較実施例４−１に基づくことを除く。
【００９７】
上記のデバイス実施例及び比較実施例で生成したＯＬＥＤデバイスの発光特性を、以下の表２に提供する。
【００９８】
【表２−１】
2020098917.tif 000030
【００９９】
【表２−２】
2020098917.tif 000031
【０１００】
【表２−３】
2020098917.tif 000032
【０１０１】
【表２−４】
2020098917.tif 000033
【０１０２】
デバイス実施例４−１〜４−７：本発明による第１のホスト化合物及び第２のホスト化合物をホストとして同時堆積させることによるＯＬＥＤデバイスの生成
【０１０３】
デバイス実施例１−１と同じ様式でＯＬＥＤデバイスを生成したが、ＨＴ−４を正孔輸送層２として使用し、発光層内にホストとして使用した第１のホスト化合物と第２のホスト化合物との組み合わせは、以下の表３に提供されるようにデバイス実施例４−１〜４−７に基づき、５，０００ニトの輝度で定電流が１００％から９５％まで低減するのに、以下の表３に提供される寿命を要したことを除く。
【０１０４】
【化１１】
2020098917.tif 000034
【０１０５】
比較実施例５−１及び５−２：本発明による第２のホスト化合物のみをホストとして使用することによるＯＬＥＤデバイスの生成
【０１０６】
デバイス実施例４−１〜４−７と同じ様式でＯＬＥＤデバイスを生成したが、発光層内にホストとして使用した第２のホスト化合物は、以下の表３に提供されるように比較実施例５−１及び５−２に基づくことを除く。
【０１０７】
デバイス実施例４−１〜４−７、及び比較実施例５−１及び５−２で生成したＯＬＥＤデバイスの発光特性を、以下の表３に提供する。
【０１０８】
【表３】
2020098917.tif 000035
【０１０９】
デバイス実施例５−１及び５−２：本発明による第１のホスト化合物及び第２のホスト化合物をホストとして同時堆積させることによるＯＬＥＤデバイスの生成
【０１１０】
デバイス実施例３−１〜３−１１と同じ様式でＯＬＥＤデバイスを生成したが、Ｄ−１３４を発光層内のドーパントとして使用し、発光層内にホストとして使用した第１のホスト化合物と第２のホスト化合物との組み合わせは、以下の表４に提供されるようにデバイス実施例５−１及び５−２に基づき、１５，０００ニトの輝度で定電流が１００％から９７％まで低減するのに、以下の表４に提供される寿命を要したことを除く。
【０１１１】
比較実施例６−１及び６−２：本発明による第１のホスト化合物のみをホストとして使用することによるＯＬＥＤデバイスの生成
【０１１２】
デバイス実施例５−１及び５−２と同じ様式でＯＬＥＤデバイスを生成したが、発光層内にホストとして使用した第１のホスト化合物は、以下の表４に提供されるように比較実施例６−１及び６−２に基づくことを除く。
【０１１３】
比較実施例７−１：本発明による第２のホスト化合物のみをホストとして使用することによるＯＬＥＤデバイスの生成
【０１１４】
デバイス実施例５−１及び５−２と同じ様式でＯＬＥＤデバイスを生成したが、発光層内にホストとして使用した第２のホスト化合物は、以下の表４に提供されるように比較実施例７−１に基づくことを除く。
【０１１５】
デバイス実施例５−１及び５−２、比較実施例６−１及び６−２、ならびに比較実施例７−１で生成したＯＬＥＤデバイスの発光特性を、以下の表４に提供する。
【０１１６】
【表４】
2020098917.tif 000036
【０１１７】
本発明の有機電界発光デバイスは、ホスト及びリン光性ドーパントを含有する発光層を備えることにより、従来のデバイスと比較してより長寿命を提供し、ホストは、多成分ホスト化合物からなり、多成分ホスト化合物のうち少なくとも第１のホスト化合物は、アリール基を含有する特定のビカルバゾール誘導体を有し、第２のホスト化合物は、窒素含有ヘテロアリール基を含む特定のカルバゾール誘導体を有する。
【外国語明細書】
2020098917000001.pdf
2020098917000002.pdf
2020098917000003.pdf